(57)【要約】【課題】赤外線吸収材料を含有する特殊インクを使用することなく、ＩＤカードを可視光線帯域において透明であって赤外線帯域光を所定の割合で遮光する透明なＩＤカードを提供する。【解決手段】透明又は半透明の所定サイズのプラスチック基体の一方の面又は両面における一部又は全領域上に、特定の波長帯域の光を選択的に反射する反射層が形成される。この反射層は、所定の酸化物誘電体を含有する透明又は半透明の光学膜により形成され、当該光学膜は、屈折率が異なる第１屈折率層と第２屈折率層が交互に複数積層されて形成される。【選択図】図１
2006289879.tif 000002
【特許請求の範囲】
【請求項１】
透明又は半透明の所定サイズのプラスチック基体の一方の面又は両面における一部又は全領域上に、特定の波長帯域の光を選択的に反射する反射層が形成されたことを特徴とするＩＤカード。
【請求項２】
前記反射層は、可視光線帯域光に対する光透過濃度が少なくとも１．５未満であることを特徴とする請求項１に記載のＩＤカード。
【請求項３】
前記反射層は、波長８５０〔ｎｍ〕乃至１０００〔ｎｍ〕の赤外線帯域光に対する反射率が可視光線帯域光に対する反射率の少なくとも２倍以上であることを特徴とする請求項１又は２に記載のＩＤカード。
【請求項４】
前記反射層は、所定の酸化物誘電体を含有する透明又は半透明の光学膜により形成され、当該光学膜は、屈折率が異なる第１屈折率層と第２屈折率層が交互に複数積層されたことを特徴とする請求項２又は３に記載のＩＤカード。
【請求項５】
前記光学膜は、前記プラスチック基体の一方の面上に合計「２ｎ＋１」層の前記第１屈折率層と前記第２屈折率層が交互に積層されて形成されたことを特徴とする請求項４に記載のＩＤカード。
【請求項６】
前記プラスチック基体の他方の面上には合計「２ｎ−１」層の前記第１屈折率層と前記第２屈折率層が交互に積層されて形成されたことを特徴とする請求項５に記載のＩＤカード。
【請求項７】
前記所定の酸化物誘電体は、ニオビウム、チタン、タンタル、ジルコニウム、珪素、インジウム、錫、銀、亜鉛又はアルミニウムの中の１又は複数の酸化物を含有することを特徴とする請求項４に記載のＩＤカード。
【請求項８】
前記反射層を付与したプラスチック基体を含む複数のプラスチック基体を、エポキシ樹脂、ポリエステル樹脂又は塩化ビニルの何れかを含有する接着剤により積層したことを特徴とする請求項１乃至４の何れかの項に記載のＩＤカード。
【請求項９】
透明又は半透明のプラスチック基体の一方の面又は両面における一部又は全領域上に、特定の波長帯域の光を選択的に反射する反射層を形成する工程と、
前記反射層が形成されたプラスチック基体の一方の面又は両面に、それと異なる透明又は半透明のプラスチック基体を接着して積層する工程と、
前記積層物を所定サイズに裁断する工程と、
の各工程を含むことを特徴とする透明又は半透明の領域を有するＩＤカード製造方法。
【請求項１０】
前記プラスチック基体又は前記反射層の上に磁気ストライプ記録層を形成する工程を含む請求項９に記載のＩＤカード製造方法。
【請求項１１】
前記プラスチック基体の中に接触型又は非接触型のＩＣチップを埋設する工程を含む請求項９に記載のＩＤカード製造方法。
【請求項１２】
前記プラスチック基体は、塩化ビニルを素材とすることを特徴とする請求項９に記載のＩＤカード製造方法。
【請求項１３】
前記反射層を形成する工程は、
（１）ドラム表面に巻きつけた所定厚のプラスチック基体を所定圧力のアルゴンガス環境下に置くステップと、
（２）前記ドラムを回転させつつ、アルゴン放電を利用して前記プラスチック基体上に第１の金属をスパッタリングするステップと、
（３）前記ドラムを回転させつつ、スパッタリングされた前記第１の金属を酸化させるステップと、
（４）前記ドラムを回転させつつ、アルゴン放電を利用して第２の金属をスパッタリングするステップと、
（５）前記ドラムを回転させつつ、スパッタリングされた前記第２の金属を酸化させるステップと、
の各ステップとから構成されることを特徴とする請求項９に記載のＩＤカード製造方法。
【請求項１４】
前記ステップ（２）乃至（５）を所定の回数だけ繰り返すステップを有することを特徴とする請求項１３に記載のＩＤカード製造方法。
【請求項１５】
前記プラスチック基体の一方の面には、前記第１の金属の酸化物からなる第１屈折率層と前記第２の金属の酸化物からなる第２屈折率層が交互に合計（２ｎ＋１：ｎ＝整数）層だけ積層することを特徴とする請求項１４に記載のＩＤカード製造方法。
【請求項１６】
前記プラスチック基体の他方の面には、前記第１の金属の酸化物からなる第１屈折率層と前記第２の金属の酸化物からなる第２屈折率層が交互に合計（２ｎ−１：ｎ＝整数）層だけ積層することを特徴とする請求項１５に記載のＩＤカード製造方法。
【請求項１７】
前記第１の金属及び前記の第２の金属は、ニオビウム、チタン、タンタル、ジルコニウム、シリコン、インジウム、錫、銀、亜鉛又はアルミニウムの中から選択されることを特徴とする請求項１５又は１６に記載のＩＤカード製造方法。
【請求項１８】
前記第１の金属はニオビウムであり、前記第２の金属はシリコンであることを特徴とする請求項１７に記載のＩＤカード製造方法。
【請求項１９】
前記反射層を付与したプラスチック基体を含む複数のプラスチック基体を積層する手段として、エポキシ樹脂、ポリエステル樹脂又は塩化ビニルの何れかを含有する接着剤が用いられることを特徴とする請求項１８に記載のＩＤカード製造方法。
【請求項２０】
前記接着剤には、ポリエステル樹脂、エポキシ樹脂の何れか一方又は両方を含有するホットメルト接着剤が用いられることを特徴とする請求項１９に記載のＩＤカードの製造方法。
【発明の詳細な説明】
【技術分野】
【０００１】
本発明は、磁気カード、バーコードカード又はＩＣカード等のカードであってこれを所有する個人を認証するために使用されるＩＤカードとその製造方法に関し、特に、そのカード基体が透明又は半透明（本願では、適宜、これを総称して「透明」という）の素材で形成されたキャッシュカード、クレジットカード、パスカード、会員カード、社員証カード等に使用される個人認証用の各種カード（以下、「ＩＤカード」という）とその製造方法に関する。
【背景技術】
【０００２】
個人を認証するものとして種々の多様なデザインのＩＤカードが広く使用されるに至っている。このようなＩＤカードの多くは、これを所持する者を同定するデータを格納するべく、磁気ストライプ記憶手段、バーコード又は非接触又は接触式のＩＣチップ等を搭載する。そして、近年、これらＩＤカードに対しては、デザインの多様性や独自性を生じさせる観点から、カードの全部又は１部を透明にしたいとの要請がある。
【０００３】
しかしながら、例えば、ＡＴＭ（現金自動預け払い機）や小売店舗やレストラン等に設置されクレジット処理が可能なＰＯＳ端末装置等に接続されたカード読取装置は、ＩＤカードを検知する検知装置として多くの場合赤外線センサを使用し、カードが装置内の所定位置に配置された発光素子から放射された赤外線帯域光を遮光又は反射したことを検知センサが検知することによって、装置内にカードが挿入されたことを検知するようにしている。
【０００４】
従って、ＩＤカードが赤外線帯域光に対して透明であるとカードが挿入されたことを検知できない。このような事情に鑑みて、ＩＤカードの技術的仕様を規定するＪＩＳＸ６３０１は、カードの光透過性に関して、「規定された領域で、１．５以上の光透過濃度をもたなければならない」と規定している。ここで、「規定された領域」とは、カードにおける光学センサの検知位置に相対する領域である。
【０００５】
また、ＩＤカードの試験方法を規定するＪＩＳＸ６３０５は、波長４００ｎｍ〜１０００ｎｍにわたり波長２０ｎｍ間隔で測定し、その最低値を記録することを規定している。
【０００６】
ちなみに、ＪＩＳが規定する「光透過濃度」とは、式「Ｌｏｇ10（入光照度）／（出光照度）」で定義されることから、カードに入光された光の１００％が透過する完全透明の場合で「０」、１０％の透過で「１」、１％の透過で「２」を示し、「光透過濃度１．５以上」とは、光センサを構成する発光センサから照射された光量の９７％以上をカードが吸収又は反射しなければならないことを規定していることとなる。
【０００７】
しかしながらカード読み取り装置の殆どは赤外線センサを使用していることと、その検出マージンとから実用上は８５０ｎｍ〜１０００ｎｍの波長領域における光透過濃度を１．０以上にすることが実用可能な条件である。
【０００８】
このため、従来の透明又は半透明カードにおいては、カードを可視光線帯域において透明化すると共に赤外線帯域においては前記条件を満足させるために、例えば、赤外線吸収材料を練り込んだシートをカードに貼付するか、赤外線吸収材料を含有する特殊インクをカード面に印刷するようにしていたのである（例えば、特許文献１参照）。
【特許文献１】登録実用新案第３１０２８４９号公報
【発明の開示】
【発明が解決しようとする課題】
【０００９】
このように、従来の透明カードでは、赤外線吸収材料を練り込んだシートをカードに貼付するか、赤外線吸収材料を含有する特殊インクをカード面に印刷するようにしていたが、ここで使用されている赤外線吸収材料は、当然のことながら赤外線を吸収すると共に、赤外線帯域光のみならず可視光線帯域に属する赤色光をも吸収する性質を有するため、この赤外線や赤色光の影響を受けて、ＩＤカードが全体の色調が黄茶色に変色して見えてしまうという問題があった。
【００１０】
また、ＩＤカード全体の領域を、可視光線透過領域と赤外線吸収又は反射帯域（インク部分も含む）とに分けて形成する必要があるので、製造工程が複雑で、製造コストが高くなってしまうという問題を有していた。
【００１１】
本願は、このような従来の透明又は半透明カードの課題に鑑みてなされたものであり、このため、透明又は半透明のＩＤカードであって可視光帯域光は透過させるものの赤外線帯域光を機械読み取りできるレベルで吸収又は反射させることが可能な低コストのＩＤカードと、当該ＩＤカードの製造方法を提供することを目的とするものである。
【００１２】
また、本発明は、長時間使用してもカードの化学的及び物理的特性が安定で、カード全体の色調が変色して見えてしまうことがないＩＤカードを提供することを目的とするものである。
【課題を解決するための手段】
【００１３】
このため、本願は、赤外線吸収材料を含有するインクを一切使用することなく、透明又は半透明の所定サイズのプラスチック基体の一方の面又は両面における一部又は全領域上に、特定の波長帯域の光を選択的に反射する反射層が形成されたことを特徴とするＩＤカードを提供するものである。
【００１４】
ここで、前記反射層は、波長８５０〔ｎｍ〕乃至１０００〔ｎｍ〕の赤外線帯域光に対する反射率が可視光線帯域光に対する反射率の少なくとも２倍以上である。また、前記反射層は、可視光線帯域光に対する光透過濃度が少なくとも１．５以下である。
【００１５】
そして、前記反射層は、所定の酸化物誘電体を含有する透明又は半透明の光学膜により形成され、当該光学膜は、屈折率が異なる第１屈折率層と第２屈折率層が交互に複数積層されたことを特徴とする。このように形成された光学膜は有機材料の赤外吸収特性に比較すると波長に対してシャープカットな光学特性が得られる。
【００１６】
ここで、前記光学膜は、前記プラスチック基体の一方の面上に合計（２ｎ＋１：ｎ＝整数）層の前記第１屈折率層と前記第２屈折率層が交互に積層されて形成される。また、前記プラスチック基体の他方の面上には合計（２ｎ−１：ｎ＝整数）層の前記第１屈折率層と前記第２屈折率層が交互に積層されて形成される。
【００１７】
ところで、前記所定の酸化物誘電体は、ニオビウム、チタン、タンタル、ジルコニウム、珪素、インジウム、錫、銀、亜鉛又はアルミニウムの中の１又は複数の酸化物を含有することを特徴とする。そして、前記反射層を付与したプラスチック基体を含む複数のプラスチック基体を、エポキシ樹脂、ポリエステル樹脂又は塩化ビニルの何れかを含有する接着剤により積層したのである。
【００１８】
本発明は、さらに、透明又は半透明のプラスチック基体の一方の面又は両面における一部又は全領域上に、特定の波長帯域の光を選択的に反射する反射層を形成する工程と、前記反射層が形成されたプラスチック基体の一方の面又は両面に、それと異なる透明又は半透明のプラスチック基体を接着して積層する工程と、前記積層物を所定サイズに裁断する工程と、の各工程を含むことを特徴とする透明又は半透明の領域を有するＩＤカード製造方法を提供するものである。
【００１９】
ここで、本ＩＤカードを磁気カードとして使用する場合は、前記プラスチック基体又は前記反射層の上に磁気ストライプ記録層を形成する工程を含む。同様に、本ＩＤカードを接触型又は非接触型のＩＣカードとして使用する場合は、前記プラスチック基体の中に接触型又は非接触型のＩＣチップを埋設する工程を含む。ここで、前記プラスチック基体は、塩化ビニルを素材とする。
【００２０】
ところで、前記反射層を形成する工程は、（１）ドラム表面に巻きつけた所定厚のプラスチック基体を所定圧力のアルゴンガス環境下に置くステップと、（２）前記ドラムを回転させつつ、アルゴン放電を利用して前記プラスチック基体上に第１の金属をスパッタリングするステップと、（３）前記ドラムを回転させつつ、スパッタリングされた前記第１の金属を酸化させるステップと、（４）前記ドラムを回転させつつ、アルゴン放電を利用して第２の金属をスパッタリングするステップと、（５）前記ドラムを回転させつつ、スパッタリングされた前記第２の金属を酸化させるステップとの各ステップとから構成されることを特徴とする。そして、前記ステップ（２）乃至（５）を所定の回数だけ繰り返すのである。
【００２１】
このような製造方法により、前記プラスチック基体の一方の面には、前記第１の金属の酸化物からなる第１屈折率層と前記第２の金属の酸化物からなる第２屈折率層が交互に合計（２ｎ＋１：ｎ＝整数）層だけ積層した反射層を接着するようにする。そして、前記プラスチック基体の他方の面には、前記第１の金属の酸化物からなる第１屈折率層と前記第２の金属の酸化物からなる第２屈折率層が交互に合計（２ｎ−１：ｎ＝整数）層だけ積層した反射層を接着するのである。
【００２２】
ところで、前記第１の金属及び前記第２の金属は、ニオビウム、チタン、タンタル、ジルコニウム、シリコン、インジウム、錫、銀、亜鉛又はアルミニウムの中から選択されることを特徴とする。また、前記第１金属はニオビウムであり、前記第２金属はシリコンである。
【００２３】
そして、前記反射層を付与したプラスチック基体を含む複数のプラスチック基体を積層する手段として、エポキシ樹脂、ポリエステル樹脂又は塩化ビニルの何れかを含有する接着剤が用いられるのである。
【発明の効果】
【００２４】
このように、本発明に係るＩＤカードにおいては、赤外線吸収材料を含有する特殊インクを一切使用することなく、屈折率が異なる２種類の酸化物誘電体の層を積層することにより、ＩＤカードを可視光線帯域において透明化する一方、赤外線帯域においては前記した機械読み取り可能なレベルの光透過濃度を持つ透明ＩＤカードを実現したのである。そして、本ＩＤカードにおいては、赤外線吸収材料を含有するインクを使用していないので、長時間使用してもカードの化学的及び物理的特性が安定で、且つカード全体の色調が変色して見えてしまうことがないのである。
【発明を実施するための最良の形態】
【００２５】
以下、図面を参照して、本発明の実施の形態について詳細に説明する。
【００２６】
〔第１の実施の形態〕
図１は、本発明の第１の実施形態に係るＩＤカードの断面図を示すものである。図１に示すように、本実施形態に係るＩＤカードは、透明基材１ａ，１ｂ（特許請求の範囲に記載の「プラスチック基体」）と、接着剤３と、赤外線反射層（光学層）としての反射層２とが積層された構成を備える。反射層２は、透明基材１ａの上に形成される。プラスチック基体の材料としては、塩化ビニル、ポリエチレンテレフタレート（ＰＥＴ）、非結晶ポリエステル（ＰＥＴＧ）、ポリカーボネート、ポリエチレンナフタレートおよびこれらの混合物などが使用できる。
【００２７】
本実施形態に係るＩＤカードは、反射層２を備えることで、波長８５０〔ｎｍ〕以上、かつ１０００〔ｎｍ〕以下の赤外線領域における反射率が可視光線領域の反射率の２倍以上（好ましくは１０倍以上）であり、かつ可視光線域において透明であるような光透過性を有する。ここで、可視光帯域光に対する光透過濃度は１．５より小さくする必要がある。但し、好ましくは０．３以下とする。従って、以下に説明する本ＩＤカードの構成は、この光透過性を満足するものとして形成される。
【００２８】
反射層２は、透明基材１ａ上にスパッタリングによって形成され、接着剤により透明基材１ｂの裏面に接着されている。なお透明基材１ａおよび１ｂには透明のプラスチックフィルムを使用することができる。
【００２９】
反射層２を構成する材料には、少なくとも透明な酸化物誘電体を含有した薄膜を有するものとする。本ＩＤカードにおいては、より具体的には、高屈折率層（第１屈折率層）と低屈折率層（第２屈折率層）との積層が所定の回数だけ繰り返された積層構造をとるものとする。
【００３０】
（製造方法）
図２は、本発明の第１の実施形態に係るＩＤカードの製造工程を示す工程別断面図であり、図２（ａ）は反射層の基材となる透明基材（フィルム）、図２（ｂ）は赤外線反射層が形成された反射層、図２（ｃ）は製造されたＩＤカードを示すものである。
【００３１】
まず、図２（ａ）に示す透明基材１ａの表面に、２種の金属を交互にスパッタ蒸着する手段等を用いて、高屈折率層（第１屈折率層）と低屈折率層（第２屈折率層）とを交互に形成することにより、図２（ｂ）に示すように透明基材１ａ上に反射層２を形成することができる。
【００３２】
次に、図２（ｂ）に示す反射層２の表面を、接着剤３により透明基材１ｂと接合（固着）することにより、図２（ｃ）に示すＩＤカードを得る。尚、このＩＤカードの表面又は裏面側に、磁気ストライプ又はバーコードを添付したり、ＩＣカードとしての印刷を施したり、若しくはＩＣチップをカード基体１内に埋設する工程は、公知の技術であるのでその説明を省略する。
【実施例１】
【００３３】
ここで、以下、本発明の特に主要な構成である反射層２の形成工程について説明するが、その概要工程のフローは以下のとおりである。
（１）ドラム表面に巻きつけたプラスチック基体、具体的には可塑剤を含む耐熱ＰＥＴ（ポリエチレンテレフタレート）フィルムを真空環境下にした後に、所定圧力のアルゴンガス環境下に置く。
（２）前記ドラムを回転させつつ、アルゴン放電を利用して前記フィルム上に第１の金属をスパッタリングする。
（３）前記ドラムを回転させつつ、スパッタリングされた前記第１の金属を酸化させる。
（４）前記ドラムを回転させつつ、アルゴン放電を利用して第２の金属をスパッタリングする。
（５）前記ドラムを回転させつつ、スパッタリングされた前記第２の金属を酸化させる。そして、前記ステップ（２）乃至（５）を所定の回数だけ繰り返すのである。
【００３４】
次に、上記した本発明の特に主要な構成である反射層２の形成工程の詳細を述べる。まず、可塑剤を含む耐熱ＰＥＴ（ポリエチレンテレフタレート）を材料とする厚さ３００〔ミクロン〕の透明なフィルム（請求項に記載のプラスチック基体）を、回転可能な円柱状ドラムの表面に設置し（貼り付け）て、全体を真空装置内の真空容器に入れ、この真空容器を真空装置の真空ポンプによって排気する。
【００３５】
この真空装置には、予め、ニオビウム金属ターゲット、金属シリコンターゲット、及び酸化プラズマゾーンを設置して、ドラムの回転により、このフィルムが回転した時に、このフィルムの表面が、前記のニオビウム金属ターゲット、金属シリコンターゲット、及び酸化プラズマゾーンを順次通過するように構成しておく。  また、前記の２つのターゲットを選択させるために、前記の２つのターゲットの各々と、フィルム表面との間にシャッターを設置しておいた。
【００３６】
次に、この真空容器を、真空装置の真空ポンプによって真空に引きながら、真空容器内が所定の圧力となるように、この真空容器内にアルゴンガスを流し入れ、まず、ニオビウム金属ターゲット側のシャッターを開き、このターゲットがマイナス電位となるようにニオビウム金属ターゲットに約５００〔Ｖ〕の電圧を印加した。これにより、プラズマ放電を起こしてニオビウム金属ターゲットをスパッタし、フィルム表面にニオビウム金属の薄膜が形成された。その後、ドラムの回転により、このフィルムが回転すると、前記形成されたニオビウム金属の薄膜が、酸化プラズマゾーンに達した時点で、この形成された薄膜は酸化されて、ニオビウム金属酸化薄膜に転換した。このような工程を所定の時間だけ繰り返すことにより、所定の膜厚を有する金属酸化物の薄膜層を得た。
【００３７】
さらに、前述の工程と同様の工程を、金属シリコンターゲットにも適用することで、前記のニオビウム金属酸化薄膜が形成されたフィルム表面に、所定の膜厚の金属シリコン酸化薄膜を形成した。このように、選択的に形成させる金属の種類を２種として、交互に金属酸化物層の形成を行う工程を繰り返すことと、使用する２種の金属の種類を選ぶこととで、高屈折率金属酸化膜と低屈折率金属酸化膜とが交互に形成されることになり、求める薄膜、即ち、可視光線には透明でありながら、赤外線を所定の割合で反射することができる薄膜を形成するのである。
【００３８】
このようにして求める薄膜が形成されたフィルムを真空装置の真空容器から取り出し、エポキシ樹脂、ポリエステル樹脂、または塩化ビニル樹脂のいずれかを含む透明ホットメルト接着シートを用いて、厚さ５０〔ミクロン〕の塩化ビニル板を接合した。これを、さらに、所定のＩＤカードのサイズとなるように断裁して、波長８５０〔ｎｍ〕以上、かつ１０００〔ｎｍ〕以下の赤外線領域における反射率が可視光線領域の反射率の２倍以上であり、かつ可視光線域において光透過濃度が１．５より小さいＩＤカードを製造することができたのである。
【００３９】
〔第２の実施形態〕
図３は、本発明の第２の実施形態に係るＩＤカードの断面図を示すものである。図３に示すように、本実施形態に係るＩＤカードは、透明基材１ａ，１ｂ，１ｃと、接着剤３と、反射層２とが積層された構成を備える。反射層２は、透明基材１ａの表面と裏面との双方に形成された構成を備える。
【００４０】
本実施形態に係るＩＤカードは、反射層２を備えることで、波長８５０〔ｎｍ〕以上、かつ１０００〔ｎｍ〕以下の赤外線領域における反射率が可視光線領域の反射率の２倍以上（好ましくは１０倍以上）であり、かつ可視光線域において透明であるような光透過性を有する。具体的には、可視光帯域光に対する透過濃度が１．５より小さい。また、好ましくは０．３以下とする。従って、以下に説明する構成要素は、この光透過性を満足するものとして形成される。
【００４１】
反射層２は、透明基材１ｃと透明基材１ｂとの間に挟まれ、その表面（より具体的には、上側の反射層２の表面）が、接着剤３によって、透明基材１ｂと接合（固着）され、かつ、その裏面（より具体的には、下側の反射層２の裏面）が、接着剤３によって、透明基材１ｃと接合（固着）されている。
【００４２】
反射層２を構成する材料には、少なくとも透明な酸化物誘電体を含有した薄膜を有するものとする。より具体的には、高屈折率層と低屈折率層との積層が所定の回数だけ繰り返された積層構造をとるものとする。
【００４３】
（製造方法）
図４は、本発明の第２の実施形態に係るＩＤカードの製造工程を示す工程別断面図であり、図４（ａ）は反射層を形成する基材となる透明基材（フィルム）、図４（ｂ）は反射層が表裏に形成された透明基材、図４（ｃ）は製造されたＩＤカードを示すものである。
【００４４】
まず、図４（ａ）に示す透明基材１ａの表面及び裏面に、２種の金属を交互にスパッタ蒸着する手段等を用いて、高屈折率層と低屈折率層とを交互に形成することにより、図４（ｂ）に示す上下２層の反射層２を形成する。
【００４５】
次に、図４（ｂ）に示す上側の反射層２の表面を接着剤３により透明基材１ｂと接合（固着）し、さらに、下側の反射層２の裏面を接着剤３により透明基材１ｃと接合（固着）することにより、図４（ｃ）に示すＩＤカードを得る。
【００４６】
前述の２種の金属を交互にスパッタ蒸着する前述の手段において、形成される高屈折率層と低屈折率層の層数を、透明基材１ａの表面については、高屈折率層と低屈折率層の層数を合計して（２ｎ＋１）層（ｎ＝１以上の整数）とすると共に、この場合、透明基材１ａの裏面については、高屈折率層と低屈折率層の層数を合計して（２ｎ−１）層とすることができる。
【００４７】
なお、このＩＤカードに磁気ストライプ、ＩＣなどの記憶媒体を形成する手段については、本発明に係る手段ではないので、説明を省略する。
以下、本実施形態に係るＩＤカードの１実施例としての製造工程を説明する。
【実施例２】
【００４８】
まず、可塑剤を含む耐熱ＰＥＴ（ポリエチレンテレフタレート）を材料とする厚さ５０〔ミクロン〕の透明なフィルム（基板）を、回転可能な円柱状ドラムの表面に設置し（貼り付け）て、全体を真空装置内の真空容器に入れ、この真空容器を真空装置の真空ポンプによって真空に引いた（排気した）。
【００４９】
この真空装置には、予め、ニオビウム金属ターゲット、金属シリコンターゲット、及び酸化プラズマゾーンを設置して、ドラムの回転により、このフィルムが回転した時に、このフィルムの表面が、前記のニオビウム金属ターゲット、金属シリコンターゲット、及び酸化プラズマゾーンを順次通過するように構成しておいた。
【００５０】
また、前記の２つのターゲットを選択させるために、前記２つのターゲットの各々と、フィルム表面との間にシャッターを設置しておいた。この真空容器を、真空装置の真空ポンプによって真空に引き（排気し）ながら、真空容器内が所定の圧力となるように、この真空容器内にアルゴンガスを流し入れ、まず、ニオビウム金属ターゲット側のシャッターを開き、このターゲットがマイナス電位となるようにニオビウム金属ターゲットに約５００〔Ｖ〕の電圧を印加した。
【００５１】
これにより、プラズマ放電を起こしてニオビウム金属ターゲットをスパッタし、フィルム表面にニオビウム金属の薄膜が形成された。その後、ドラムの回転により、このフィルムが回転すると、前記形成されたニオビウム金属の薄膜が、酸化プラズマゾーンに達した時点で、この形成された薄膜は酸化されて、ニオビウム金属酸化薄膜に転換した。このような工程を所定の時間だけ繰り返すことにより、前記透明フィルムの表面に、所定の膜厚を有する金属酸化物の薄膜層を得た。さらに、前述の工程と同様の工程を、金属シリコンターゲットにも適用することで、前記のニオビウム金属酸化薄膜が形成されたフィルム表面に、所定の膜厚の金属シリコン酸化薄膜を形成した。
【００５２】
次に、前記の工程を経たフィルムの裏面に対して、前述の工程と同様の工程を実施することで、このフィルムの裏面に表面と同様の薄膜層を形成した。但し、このフィルムの表面と裏面とでは、形成する金属酸化薄膜の層数を変化させた（詳細は後述の図５を参照）。
【００５３】
このようにして求める薄膜が形成されたフィルムを真空装置の真空容器から取り出し、その両面にエポキシ樹脂、ポリエステル樹脂、または塩化ビニル樹脂のいずれかを含む厚さ１５０［ミクロン］の透明ホットメルト接着シートを用いて、厚さ２００〔ミクロン〕の透明塩化ビニル板を接着した。
【００５４】
これを、さらに、所定のＩＤカードのサイズとなるように断裁して、波長８５０〔ｎｍ〕以上、かつ１０００〔ｎｍ〕以下の赤外線領域における反射率が可視光線領域の反射率の２倍以上であり、かつ可視光線域において光透過濃度が１．５より小さいＩＤカードを製造することができた。
【００５５】
図５は、実施例２で形成される赤外線反射層の複数の高屈折率層と低屈折率層の各々の材料と膜厚とを層順に示した説明図である。同図に示すように、基材の透明フィルム表面には、上から第１，３，５，７，９番目の層として厚さ９５（ｎｍ）のニオビア（酸化ニオビウム）、上から第２，４，６，８番目の層として厚さ１５０（ｎｍ）のシリカ（酸化シリコン）が、各々形成される。
【００５６】
また、基材の透明フィルム表面には、上から第１番目の層として厚さ１２５（ｎｍ）のニオビア、上から第２番目の層として厚さ１５０（ｎｍ）のシリカ、第３，７番目の層として厚さ１２０（ｎｍ）のニオビア、第４，６番目の層として厚さ１８０（ｎｍ）のシリカ、第５番目の層として厚さ１１０（ｎｍ）のニオビアが、各々形成される。
【００５７】
図６は、実施例２で形成された赤外線反射層の光透過特性（波長・透過濃度スペクトル）を示すグラフである。同図に示すように、可視領域の光透過濃度を１．５以下（ピーク時は０．２以下）に抑えられ、かつ８５０〜１０００〔ｎｍ〕の赤外線領域での光透過濃度が１．０以上（ピーク時は１．４以上）に達する良好な光透過特性が得られた。
【００５８】
以上詳しく説明したように、本発明に係るＩＤカードにおいては、透明又は半透明の所定サイズのプラスチック基体の一方の面又は両面における一部又は全領域上に、特定の波長帯域の光を選択的に反射する反射層が形成される。この反射層は、所定の酸化物誘電体を含有する透明又は半透明の光学膜により形成され、当該光学膜は、屈折率が異なる第１屈折率層と第２屈折率層が交互に複数積層されて形成されるのである。
【００５９】
これにより、本発明は、赤外線吸収材料を含有する特殊インクを使用することなく、ＩＤカードを可視光線帯域において透明であって赤外線帯域光を所定の割合で遮光する透明なＩＤカードを実現したのである。
【産業上の利用可能性】
【００６０】
本発明は、可視光帯域光は透過させるものの赤外線帯域光を１．０以上の光透過濃度値で吸収又は反射させることが可能な透明又は半透明のＩＤカード及びその製造方法に関するものであり、産業上の利用可能性を有する。
【図面の簡単な説明】
【００６１】
【図１】本発明の第１の実施形態に係るＩＤカードの断面図を示す。
【図２】本発明の第１の実施形態に係るＩＤカードの製造工程を示す工程別断面図であり、（ａ）は反射層の基材となる透明基材（フィルム）、（ｂ）は反射層が形成された透明基材、（ｃ）は製造されたＩＤカードを示す。
【図３】本発明の第２の実施形態に係るＩＤカードの断面図を示す。
【図４】本発明の第２の実施形態に係るＩＤカードの製造工程を示す工程別断面図であり、（ａ）は反射層の基材となる透明基材（フィルム）、（ｂ）は反射層が表裏に形成された透明基材、（ｃ）は製造されたＩＤカードを示す。
【図５】実施例２で形成される赤外線反射層の複数の高屈折率層と低屈折率層の各々の材料と膜厚とを層順に示した説明図である。
【図６】実施例２で形成された赤外線反射層の光透過特性（波長・透過濃度スペクトル）を示すグラフである。
【符号の説明】
【００６２】
１、１ａ、１ｂ：プラスチック基体（透明基材）
２：赤外線反射層（光学層）
３：接着剤
【図１】
2006289879.tif 000003
【図２】
2006289879.tif 000004
【図３】
2006289879.tif 000005
【図４】
2006289879.tif 000006
【図５】
2006289879.tif 000007
【図６】
2006289879.tif 000008